"ビニルフェニル基を有するリン元素含有難燃剤、樹脂、及び光重合開始剤を含有することを特徴とする感光性組成物。樹脂が、ウレタン構造を有する樹脂である請求項1に記載の感光性組成物。ビニルフェニル基を有するリン元素含有難燃剤が、ビニルフェニル基含有ホスホナート化合物、ビニルフェニル基含有ホスフィナート化合物、ビニルフェニル基含有ホスフィンオキシド化合物、及びビニルフェニル基含有環状フォスファゼン化合物から選択される少なくともいずれかである請求項1から2のいずれかに記載の感光性組成物。ビニルフェニル基を有するリン元素含有難燃剤が、下記一般式Aで表される化合物、下記一般式Bで表される化合物、及び下記一般式Cで表される化合物から選択される少なくともいずれかである請求項1から3のいずれかに記載の感光性組成物。ただし、前記一般式A中、R1~R8は、それぞれ独立して、水素原子、炭素数1~10の脂肪族炭化水素基、及び炭素数6~10の芳香族炭化水素基のいずれかを表す。ただし、前記一般式B中、Ar1~Ar6は、それぞれ独立して、下記一般式B-1で表される基、及び下記一般式B-2で表される基のいずれかを表すなお、Ar1~Ar6のうちの少なくとも1つは、下記一般式B-1で表される基である。ただし、前記一般式B-2中、R9~R13は、それぞれ独立して、水素原子、炭素数1~10の脂肪族炭化水素基、炭素数6~10の芳香族炭化水素基、炭素数1~10のアルコキシ基、炭素数1~10のアルキロイルオキシ基、及び炭素数1~10のアルコキシカルボニル基のいずれかを表す。ただし、前記一般式C中、R14~R16は、それぞれ独立して、下記一般式C-1で表される基、及び下記一般式C-2で表される基のいずれかを表すなお、R14~R16のうちの少なくとも1つは、下記一般式C-1で表される基である。ただし、前記一般式C-2中、Lは、O及びNHのいずれかを表す。R17~R21は、それぞれ独立して、水素原子、炭素数1~10の脂肪族炭化水素基、炭素数6~10の芳香族炭化水素基、炭素数1~10のアルコキシ基、炭素数1~10のアルキロイルオキシ基、及び炭素数1~10のアルコキシカルボニル基のいずれかを表す。更に熱架橋剤を含有する請求項1から4のいずれかに記載の感光性組成物。請求項1から5のいずれかに記載の感光性組成物を含む感光層を支持体上に有してなることを特徴とする感光性フィルム。基体上に、請求項1から5のいずれかに記載の感光性組成物を含む感光層を有することを特徴とする感光性積層体。請求項1から5のいずれかに記載の感光性組成物により形成された感光層に対して露光を行うことを少なくとも含むことを特徴とする永久パターン形成方法。請求項8に記載の永久パターン形成方法により永久パターンが形成されることを特徴とするプリント基板。本発明は、従来における前記諸問題を解決し、以下の目的を達成することを課題とする。即ち、本発明は、難燃性、難燃剤成分のブリードアウト防止、及び耐めっき浴汚染性の全てを備えた感光性組成物、並びに該感光性組成物を用いた感光性フィルム、感光性積層体、永久パターン形成方法、及びプリント基板の提供を目的とする。前記課題を解決するための手段としては、以下の通りである。即ち、<1>ビニルフェニル基を有するリン元素含有難燃剤、樹脂、及び光重合開始剤を含有することを特徴とする感光性組成物である。<2>樹脂が、ウレタン構造を有する樹脂である前記<1>に記載の感光性組成物である。<3>ビニルフェニル基を有するリン元素含有難燃剤が、ビニルフェニル基含有ホスホナート化合物、ビニルフェニル基含有ホスフィナート化合物、ビニルフェニル基含有ホスフィンオキシド化合物、及びビニルフェニル基含有環状フォスファゼン化合物から選択される少なくともいずれかである前記<1>から<2>のいずれかに記載の感光性組成物である。<4>ビニルフェニル基を有するリン元素含有難燃剤が、下記一般式Aで表される化合物、下記一般式Bで表される化合物、及び下記一般式Cで表される化合物から選択される少なくともいずれかである前記<1>から<3>のいずれかに記載の感光性組成物である。ただし、前記一般式A中、R1~R8は、それぞれ独立して、水素原子、炭素数1~10の脂肪族炭化水素基、及び炭素数6~10の芳香族炭化水素基のいずれかを表す。ただし、前記一般式B中、Ar1~Ar6は、それぞれ独立して、下記一般式B-1で表される基、及び下記一般式B-2で表される基のいずれかを表すなお、Ar1~Ar6のうちの少なくとも1つは、下記一般式B-1で表される基である。ただし、前記一般式B-2中、R9~R13は、それぞれ独立して、水素原子、炭素数1~10の脂肪族炭化水素基、炭素数6~10の芳香族炭化水素基、炭素数1~10のアルコキシ基、炭素数1~10のアルキロイルオキシ基、及び炭素数1~10のアルコキシカルボニル基のいずれかを表す。ただし、前記一般式C中、R14~R16は、それぞれ独立して、下記一般式C-1で表される基、及び下記一般式C-2で表される基のいずれかを表すなお、R14~R16のうちの少なくとも1つは、下記一般式C-1で表される基である。ただし、前記一般式C-2中、Lは、O及びNHのいずれかを表す。R17~R21は、それぞれ独立して、水素原子、炭素数1~10の脂肪族炭化水素基、炭素数6~10の芳香族炭化水素基、炭素数1~10のアルコキシ基、炭素数1~10のアルキロイルオキシ基、及び炭素数1~10のアルコキシカルボニル基のいずれかを表す。<5>更に熱架橋剤を含有する前記<1>から<4>のいずれかに記載の感光性組成物である。<6>前記<1>から<5>のいずれかに記載の感光性組成物を含む感光層を支持体上に有してなることを特徴とする感光性フィルムである。<7>基体上に、前記<1>から<5>のいずれかに記載の感光性組成物を含む感光層を有することを特徴とする感光性積層体である。<8>前記<1>から<5>のいずれかに記載の感光性組成物により形成された感光層に対して露光を行うことを少なくとも含むことを特徴とする永久パターン形成方法である。<9>前記<8>に記載の永久パターン形成方法により永久パターンが形成されることを特徴とするプリント基板である。本発明によると、従来における前記諸問題を解決し、前記目的を達成することができ、難燃性、難燃剤成分のブリードアウト防止、及び耐めっき浴汚染性の全てを備えた感光性組成物、並びに該感光性組成物を用いた感光性フィルム、感光性積層体、永久パターン形成方法、及びプリント基板を提供することができる。感光性組成物本発明の感光性組成物は、ビニルフェニル基を有するリン元素含有難燃剤と、樹脂と、光重合開始剤とを少なくとも含有し、好ましくは重合性化合物、熱架橋剤を含有し、更に必要に応じて、その他の成分を含有する。<ビニルフェニル基を有するリン元素含有難燃剤>前記ビニルフェニル基を有するリン元素含有難燃剤としては、特に制限はなく、目的に応じて適宜選択することができる。ここで、リン元素含有難燃剤とは、酸化によるリン酸、メタリン酸、及びポリメタリン酸等の生成、並びにチャーの生成促進などにより難燃効果を生じさせるリン元素含有化合物を意味し、例えば、ホスホナート化合物、ホスフィナート化合物、ホスフィンオキシド化合物、環状フォスファゼン化合物などが挙げられる。前記ビニルフェニル基としては、2-ビニルフェニル基、3-ビニルフェニル基、4-ビニルフェニル基が挙げられる。前記ビニルフェニル基を有するリン元素含有難燃剤としては、ビニルフェニル基含有ホスホナート化合物、ビニルフェニル基含有ホスフィナート化合物、ビニルフェニル基含有ホスフィンオキシド化合物、ビニルフェニル基含有環状フォスファゼン化合物が好ましい。また、前記ビニルフェニル基を有するリン元素含有難燃剤としては、下記一般式Aで表される化合物、下記一般式Bで表される化合物、下記一般式Cで表される化合物が好ましい。ただし、前記一般式A中、R1~R8は、それぞれ独立して、水素原子、炭素数1~10の脂肪族炭化水素基、及び炭素数6~10の芳香族炭化水素基のいずれかを表す。なお、前記一般式A中のビニルフェニル基におけるフェニル基に結合するビニル基の結合位置は、2位、3位、4位のいずれであってもよい。ただし、前記一般式B中、Ar1~Ar6は、それぞれ独立して、下記一般式B-1で表される基、及び下記一般式B-2で表される基のいずれかを表すなお、Ar1~Ar6のうちの少なくとも1つは、下記一般式B-1で表される基である。ただし、前記一般式B-2中、R9~R13は、それぞれ独立して、水素原子、炭素数1~10の脂肪族炭化水素基、炭素数6~10の芳香族炭化水素基、炭素数1~10のアルコキシ基、炭素数1~10のアルキロイルオキシ基、及び炭素数1~10のアルコキシカルボニル基のいずれかを表す。なお、前記一般式B-1は、ビニルフェニル基を表し、フェニル基に結合するビニル基の結合位置は、2位、3位、4位のいずれであってもよい。ただし、前記一般式C中、R14~R16は、それぞれ独立して、下記一般式C-1で表される基、及び下記一般式C-2で表される基のいずれかを表すなお、R14~R16のうちの少なくとも1つは、下記一般式C-1で表される基である。ただし、前記一般式C-2中、Lは、O及びNHのいずれかを表す。R17~R21は、それぞれ独立して、水素原子、炭素数1~10の脂肪族炭化水素基、炭素数6~10の芳香族炭化水素基、炭素数1~10のアルコキシ基、炭素数1~10のアルキロイルオキシ基、及び炭素数1~10のアルコキシカルボニル基のいずれかを表す。なお、前記一般式C-1中のビニルフェニル基におけるフェニル基に結合するビニル基の結合位置は、2位、3位、4位のいずれであってもよい。前記一般式AのR1~R8における炭素数1~10の脂肪族炭化水素基としては、特に制限はなく、目的に応じて適宜選択することができるが、炭素数1~6の脂肪族炭化水素基が好ましく、炭素数1~3の脂肪族炭化水素基がより好ましい。前記炭素数1~10の脂肪族炭化水素基としては、例えば、メチル基、エチル基、n-プロピル基、n-ブチル基、t-ブチル基、n-ヘキシル基などが挙げられる。前記一般式AのR1~R8における炭素数6~10の芳香族炭化水素基としては、特に制限はなく、目的に応じて適宜選択することができるが、フェニル基、ナフチル基が好ましい。前記一般式AのR1~R8としては、難燃性の点から、水素原子、炭素数6~10の芳香族炭化水素基が好ましい。前記一般式B-2のR9~R13、及び前記一般式C-2のR17~R21における炭素数1~10の脂肪族炭化水素基としては、特に制限はなく、目的に応じて適宜選択することができるが、炭素数1~6の脂肪族炭化水素基が好ましく、炭素数1~3の脂肪族炭化水素基がより好ましい。前記炭素数1~10の脂肪族炭化水素基としては、例えば、メチル基、エチル基、n-プロピル基、n-ブチル基、t-ブチル基、n-ヘキシル基などが挙げられる。前記一般式B-2のR9~R13、及び前記一般式C-2のR17~R21における炭素数6~10の芳香族炭化水素基としては、特に制限はなく、目的に応じて適宜選択することができるが、フェニル基、ナフチル基が好ましい。前記一般式B-2のR9~R13、及び前記一般式C-2のR17~R21における炭素数1~10のアルコキシ基としては、特に制限はなく、目的に応じて適宜選択することができるが、炭素数1~6のアルコキシ基が好ましく、炭素数1~3のアルコキシ基がより好ましい。前記炭素数1~10のアルコキシ基としては、例えば、メトキシ基、エトキシ基、n-プロポキシ基、n-ブトキシ基、n-ヘキシルオキシ基などが挙げられる。前記一般式B-2のR9~R13、及び前記一般式C-2のR17~R21における炭素数1~10のアルキロイルオキシ基としては、特に制限はなく、目的に応じて適宜選択することができるが、炭素数1~6のアルキロイルオキシ基が好ましく、炭素数1~3のアルキロイルオキシ基がより好ましい。前記炭素数1~10のアルキロイルオキシ基としては、例えば、アセトキシ基、プロピオニルオキシ基、ブチリルオキシ基、イソブチリルオキシ基、バレリルオキシ基、イソバレリルオキシ基、ピバロイルオキシ基などが挙げられる。前記一般式B-2のR9~R13、及び前記一般式C-2のR17~R21における炭素数1~10のアルコキシカルボニル基としては、特に制限はなく、目的に応じて適宜選択することができるが、炭素数1~6のアルコキシカルボニル基が好ましく、炭素数1~3のアルコキシカルボニル基がより好ましい。前記炭素数1~10のアルキロイルオキシ基としては、例えば、メトキシカルボニル基、エトキシカルボニル基、n-プロポキシカルボニル基、イソプロポキシカルボニル基、n-ブトキシカルボニル基、t-ブトキシカルボニル基、n-ペンチルオキシカルボニル基などが挙げられる。前記一般式B-2のR9~R13としては、難燃性の点から、水素原子、炭素数1~3の脂肪族炭化水素基、炭素数6~10の芳香族炭化水素基、炭素数1~3のアルコキシ基、炭素数1~3のアルキロイルオキシ基、及び炭素数1~3のアルコキシカルボニル基が好ましい。前記一般式C-2のR17~R21としては、難燃性の点から、水素原子、炭素数1~3の脂肪族炭化水素基、炭素数6~10の芳香族炭化水素基、炭素数1~3のアルコキシ基、炭素数1~3のアルキロイルオキシ基、及び炭素数1~3のアルコキシカルボニル基が好ましい。前記一般式Bで表される化合物における、前記一般式B-1で表される基aと、前記一般式B-2で表される基bの比率としては、特に制限はなく、目的に応じて適宜選択することができるが、モル比a:bで1:3以上に前記一般式B-1で表される基aが多いことが好ましく、モル比a:bで1:1~1:3がより好ましい。前記モル比a:bで1:3よりも前記一般式B-1で表される基aが少ないと、ブリードアウトの防止、及び耐めっき浴汚染性が低下することがある。前記一般式Cで表される化合物における、前記一般式C-1で表される基aと、前記一般式C-2で表される基bの比率としては、特に制限はなく、目的に応じて適宜選択することができるが、モル比a:bで1:3以上に前記一般式C-1で表される基aが多いことが好ましく、モル比a:bで1:1~1:3がより好ましい。前記モル比a:bで1:3よりも前記一般式C-1で表される基aが少ないと、ブリードアウトの防止、及び耐めっき浴汚染性が低下することがある。前記ビニルフェニル基を有するリン元素含有難燃剤の前記感光性組成物における含有量としては、特に制限はなく、目的に応じて適宜選択することができるが、前記感光性組成物の固形分に対して、10質量~35質量が好ましく、15質量~30質量がより好ましく、20質量~30質量が特に好ましい。前記含有量が、10質量未満であると、十分な難燃性が保てないことがあり、35質量を超えると、耐折性が低下することがある。前記より好ましい範囲内であると、難燃性を低下せず、かつ耐折性に優れる点で有利である。<樹脂>前記樹脂としては、特に制限はなく、目的に応じて適宜選択することができるが、耐折性の点からウレタン構造を有する樹脂が好ましい。前記樹脂としては、エチレン性不飽和基を含有する樹脂が好ましい。前記エチレン性不飽和基を含む官能基としては、例えば、アクリロイル基、メタクリロイル基、ビニルフェニル基、ビニルエーテル基、ビニルエステル基、アリル基、アリルエーテル基、アリルエステル基などが挙げられる。前記ウレタン構造を有する樹脂としては、例えば、エチレン性不飽和基含有ポリウレタン樹脂が挙げられる。前記樹脂としては、その他に、酸変性エチレン性不飽和基含有エポキシ樹脂、エチレン性不飽和基及びカルボキシル基を含有するアクリル樹脂、ポリイミド前駆体などが挙げられる。-エチレン性不飽和基含有ポリウレタン樹脂-前記エチレン性不飽和基含有ポリウレタン樹脂のエチレン性不飽和基当量としては、特に制限はなく、目的に応じて適宜選択することができるが、1.5mmol/g超が好ましく、1.5mmol/g超~3.0mmol/gがより好ましい。前記エチレン性不飽和基当量が、1.5mmol/g以下であると、感度が低下することがある。前記エチレン性不飽和基を含む官能基としては、特に制限はなく、目的に応じて適宜選択することができるが、感度の観点から、アクリロイル基、メタクリロイル基が好ましいが、本発明は特にこれに制限されるものではない。前記エチレン性不飽和基当量は、例えば、臭素価を測定することにより求めることができる。なお、前記臭素価は、例えば、JISK2605に準拠して測定することができる。前記エチレン性不飽和基含有ポリウレタン樹脂は、芳香族基の質量組成比率が30質量以上が好ましく、40質量~70質量がより好ましい。前記質量組成比率が、30質量未満であると、硬度が低下してしまうことがある。ここで、本発明において前記芳香族という用語は、文献、特にJerryMARCH,MARCH’SAdvancedOrganicChemistry,第5版,JohnWileyandSons,2001,37頁以下に定義されているような芳香族の慣用概念を意味する。なお、前記芳香族質量比率は、下記一般式Iで表される構造単位を含む場合は、Xは、芳香族に含めて計算する比率を表す。前記エチレン性不飽和基含有ポリウレタン樹脂としては、特に制限はなく、目的に応じて適宜選択することができるが、例えば下記一般式Iで表される基を含むことが好ましい。ただし、前記一般式I中、Xは、直接結合、-CH2-、-CCH32-、-SO2-、-S-、-CO-、又は-O-を示す。R1、R2、R3、及びR4は、互いに同一であってもよいし、異なっていてもよく、それぞれ、水素原子、一価の有機基、ハロゲン原子、-OR5、―NR6R7、又は-SR8を表し、R5、R6、R7、及びR8は、水素原子、又は一価の有機基を表す。前記Xとしては、現像性の観点で、-CH2-、-O-が好ましく、-CH2-がより好ましい。前記R1、R2、R3、R4、R5、R6、R7、及びR8における一価の有機基としては、特に制限はなく、目的に応じて適宜選択することができるが、例えば炭素数1~20のアルキル基、炭素数1~20のアルケニル基、-OR9ただし、R9は一価の有機基を表す、アリール基、アリールオキシ基、アリールアミノ基、ジアリールアミノ基、などから選択される一価の有機基が好ましい。前記ハロゲン原子としては、例えば、フッ素、塩素、臭素などが挙げられる。前記R1、R2、R3、及びR4としては、解像性の観点で、水素原子、炭素数1~20のアルキル基、-OR9が好ましく、水素原子が特に好ましい。また、前記エチレン性不飽和基含有ポリウレタン樹脂は、下記一般式IIで表される芳香族基を含み、該一般式IIで表される芳香族基の質量組成比率は30質量以上が好ましく、40質量~70質量がより好ましい。前記質量組成比率が、30質量未満であると、硬度が低下してしまうことがある。ただし、前記一般式II中、Xは直接結合、-CH2-、-CCH32-、-SO2-、-S-、-CO-、又は-O-を示し、-CH2-、-O-が好ましく、-CH2-がより好ましい。また、前記エチレン性不飽和基含有ポリウレタン樹脂は、単官能でも多官能でもよいアルコール基を有する化合物と、4,4’-ジフェニルメタンジイソシアネートMDIとの反応生成物で表される構造単位を含有するポリウレタン樹脂であることが好ましい。前記エチレン性不飽和基含有ポリウレタン樹脂中の前記MDIの質量組成比率は、30質量以上が好ましく、40質量~70質量がより好ましい。前記質量組成比率が、30質量未満であると、硬度が低下してしまうことがある。前記エチレン性不飽和基含有ポリウレタン樹脂としては、特に制限はなく、目的に応じて適宜選択することができ、例えば、i側鎖にエチレン性不飽和基を有するポリウレタン樹脂、iiカルボキシル基含有ポリウレタンとエチレン性不飽和基を有する化合物とを反応して得られるポリウレタン樹脂、などが挙げられる。--i側鎖にエチレン性不飽和基を有するポリウレタン樹脂--前記iの側鎖にエチレン性不飽和基を有するポリウレタン樹脂は、下記一般式iで表されるジイソシアネート化合物の少なくとも1種と、下記一般式iiで表されるジオール化合物の少なくとも1種と、の反応生成物で表される構造単位を基本骨格とするポリウレタン樹脂である。OCN-X0-NCO一般式iHO-Y0-OH一般式ii前記一般式i及びii中、X0及びY0は、それぞれ独立に2価の有機基を表す。前記一般式iで表されるジイソシアネート化合物としては、特に制限はなく、目的に応じて適宜選択することができ、1種単独で使用してもよいし、2種以上を併用してもよい。例えば、ジイソシアネートとトリイソシアネート化合物と、エチレン性不飽和基を有する単官能のアルコール又は単官能のアミン化合物1当量とを付加反応させて得られる生成物、などが挙げられる。前記トリイソシアネート化合物としては、特に制限はなく、目的に応じて適宜選択することができ、例えば、特開2005-250438号公報の段落0034~0035に記載された化合物、などが挙げられる。前記一般式iで表されるジイソシアネート化合物としては、特に制限されるものではなく、目的に応じて適宜選択することができる。前記一般式i中X0は、イソシアネート基と反応しない他の官能基、例えば、エステル、ウレタン、アミド、ウレイド基を有していてもよい。前記一般式iで表されるジイソシアネート化合物としては、例えば、2,4-トリレンジイソシアネート、2,4-トリレンジイソシアネートの二量体、2,6-トリレンジレンジイソシアネート、p-キシリレンジイソシアネート、m-キシリレンジイソシアネート、4,4’-ジフェニルメタンジイソシアネートMDI、1,5-ナフチレンジイソシアネート、3,3’-ジメチルビフェニル-4,4’-ジイソシアネート等のような芳香族ジイソシアネート化合物;ヘキサメチレンジイソシアネート、トリメチルヘキサメチレンジイソシアネート、リジンジイソシアネート、ダイマー酸ジイソシアネート等の脂肪族ジイソシアネート化合物;イソホロンジイソシアネート、4,4’-メチレンビスシクロヘキシルイソシアネート、メチルシクロヘキサン-2,4又は2,6ジイソシアネート、1,3-イソシアネートメチルシクロヘキサン等の脂環族ジイソシアネート化合物;1,3-ブチレングリコール1モルとトリレンジイソシアネート2モルとの付加体等のジオールとジイソシアネートとの反応物であるジイソシアネート化合物;などが挙げられる。これらは、1種単独で使用してもよいし、2種以上を併用してもよい。これらの中でも、硬度の観点から4,4’-ジフェニルメタンジイソシアネートMDIが特に好ましい。前記エチレン性不飽和基を有する単官能のアルコール又は前記単官能のアミン化合物としては、特に制限はなく、目的に応じて適宜選択することができ、例えば、特開2005-250438号公報の段落0037~0040に記載された化合物、などが挙げられる。前記側鎖にエチレン性不飽和基を有するポリウレタン樹脂は、重合性組成物中の他の成分との相溶性を向上させ、保存安定性を向上させるといった観点から、前記エチレン性不飽和基を含有するジイソシアネート化合物以外のジイソシアネート化合物を共重合させることもできる。前記一般式iiで表されるジオール化合物としては、特に制限はなく、目的に応じて適宜選択することができ、例えば、ポリエーテルジオール化合物、ポリエステルジオール化合物、ポリカーボネートジオール化合物、カルボキシル基を有するジオール化合物、トリメチロールプロパンモノアリルエーテルのように市販されているものでもよいし、ハロゲン化ジオール化合物、トリオール化合物、アミノジオール化合物等の化合物と、エチレン性不飽和基を含有する、カルボン酸、酸塩化物、イソシアネート、アルコール、アミン、チオール、ハロゲン化アルキル化合物等の化合物との反応により容易に製造される化合物であってもよい。これらは、1種単独で使用してもよいし、2種以上を併用してもよい。側鎖にエチレン性不飽和基を含有するジオール化合物としては、特に制限はなく、目的に応じて適宜選択することができ、例えば、特開2005-250438号公報の段落0057~0060に記載された化合物、下記一般式Gで表される特開2005-250438号公報の段落0064~0066に記載された化合物、などが挙げられる。これらの中でも、下記一般式Gで表される特開2005-250438号公報の段落0064~0066に記載された化合物が好ましい。ただし、前記一般式G中、R1~R3は、それぞれ独立に水素原子又は1価の有機基を表し、Aは2価の有機基を表し、Xは、酸素原子、硫黄原子、又は-NR12-を表し、前記R12は、水素原子、又は1価の有機基を表す。ここで、前記1価の有機基としては、特に制限されるものではなく、目的に応じて適宜選択することができ、例えば、アルキル基、アルケニル基、無置換でも置換していてもよい芳香族基などが挙げられる。前記カルボキシル基を有するジオール化合物としては、例えば、以下の式X~Zに示すものが含まれる。前記式X~Z中、R15としては、水素原子、置換基例えば、シアノ基、ニトロ基、-F、-Cl、-Br、-I等のハロゲン原子、-CONH2、-COOR16、-OR16、-NHCONHR16、-NHCOOR16、-NHCOR16、-OCONHR16ここで、前記R16は、炭素数1~10のアルキル基、又は炭素数7~15のアラルキル基を表す。などの各基が含まれる。を有していてもよいアルキル基、アラルキル基、アリール基、アルコキシ基、アリーロキシ基を表すものである限り、特に制限はなく、目的に応じて適宜選択することができるが、水素原子、炭素数1~8個のアルキル基、炭素数6~15個のアリール基が好ましい。前記式X~Z中、L9、L10、L11は、それぞれ同一でもよいし、相違していてもよく、単結合、置換基例えば、アルキル、アラルキル、アリール、アルコキシ、ハロゲノの各基が好ましい。を有していてもよい2価の脂肪族又は芳香族炭化水素基を表すものである限り、特に制限はなく、目的に応じて適宜選択することができるが、炭素数1~20個のアルキレン基、炭素数6~15個のアリーレン基が好ましく、炭素数1~8個のアルキレン基がより好ましい。また必要に応じ、前記L9~L11中にイソシアネート基と反応しない他の官能基、例えば、カルボニル、エステル、ウレタン、アミド、ウレイド、エーテル基を有していてもよい。なお、前記R15、L9、L10、L11のうちの2個又は3個で環を形成してもよい。前記式Y中、Arとしては、置換基を有していてもよい三価の芳香族炭化水素基を表すものである限り、特に制限はなく、目的に応じて適宜選択することができるが、炭素数6~15個の芳香族基が好ましい。前記式X~Zで表されるカルボキシル基を有するジオール化合物としては、特に制限はなく、目的に応じて適宜選択することができ、例えば、3,5-ジヒドロキシ安息香酸、2,2-ビスヒドロキシメチルプロピオン酸、2,2-ビス2-ヒドロキシエチルプロピオン酸、2,2-ビス3-ヒドロキシプロピルプロピオン酸、ビスヒドロキシメチル酢酸、ビス4-ヒドロキシフェニル酢酸、2,2-ビスヒドロキシメチル酪酸、4,4-ビス4-ヒドロキシフェニルペンタン酸、酒石酸、N,N-ジヒドロキシエチルグリシン、N,N―ビス2-ヒドロキシエチル-3-カルボキシ-プロピオンアミドなどが挙げられる。これらは、1種単独で使用してもよいし、2種以上を併用してもよい。このようなカルボキシル基の存在により、アルカリ可溶性を付与できるため、カルボキシル基を有するジオールを含むことが好ましい。より具体的には、前記側鎖にエチレン性不飽和基を有するポリウレタン樹脂が、更に側鎖にカルボキシル基を有する樹脂であり、より具体的には、側鎖のエチレン性不飽和基が、0.05mmol/g~3.00mmol/gが好ましく、0.5mmol/g~3.00mmol/gがより好ましく、1.5mmol/g~3.00mmol/gが特に好ましく、かつ、側鎖にカルボキシル基を有することが好ましく、酸価が20mgKOH/g~120mgKOH/gが好ましく、30mgKOH/g~110mgKOH/gがより好ましく、35mgKOH/g~100mgKOH/gが特に好ましい。ここで、前記ポリウレタン樹脂の側鎖にエチレン性不飽和基を導入する方法としては、特に制限はなく、目的に応じて適宜選択することができる。前記ジイソシアネート化合物としては、特に制限はなく、目的に応じて適宜選択することができ、トリイソシアネート化合物とエチレン性不飽和基を有する単官能のアルコール又は単官能のアミン化合物1当量とを付加反応させることにより得ることできるジイソシアネート化合物であって、例えば、特開2005-250438号公報の段落0042~0049に記載された側鎖にエチレン性不飽和基を有する化合物、などが挙げられる。他に、ポリウレタン樹脂製造の原料として、側鎖にエチレン性不飽和基を含有するジオール化合物を用いる方法が挙げられる。前記側鎖にエチレン性不飽和基を含有するジオール化合物としては、例えば、トリメチロールプロパンモノアリルエーテルのように市販されているものでもよいし、ハロゲン化ジオール化合物、トリオール化合物、アミノジオール化合物等の化合物と、エチレン性不飽和基を含有する、カルボン酸、酸塩化物、イソシアネート、アルコール、アミン、チオール、ハロゲン化アルキル化合物等の化合物との反応により容易に製造される化合物であってもよい。前記側鎖にエチレン性不飽和基を含有するジオール化合物としては、特に制限はなく、目的に応じて適宜選択することができ、例えば、特開2005-250438号公報の段落0057~0060に記載された化合物、上記一般式Gで表される特開2005-250438号公報の段落0064~0066に記載された化合物、などが挙げられる。これらの中でも、上記一般式Gで表される特開2005-250438号公報の段落0064~0066に記載された化合物が好ましい。これらの中でも、感度の観点で、ポリウレタン樹脂製造の原料として、側鎖にエチレン性不飽和基を含有するジオール化合物を用いる方法が好ましい。前記ポリエーテルジオール化合物としては、特に制限はなく、目的に応じて適宜選択することができ、例えば、特開2005-250438号公報の段落0068~0076に記載された化合物、などが挙げられる。前記ポリエステルジオール化合物としては、特に制限はなく、目的に応じて適宜選択することができ、例えば、特開2005-250438号公報の段落0077~0079、段落0083~0085におけるNo.1~No.8及びNo.13~No.18に記載された化合物、などが挙げられる。前記ポリカーボネートジオール化合物としては、特に制限はなく、目的に応じて適宜選択することができ、例えば、特開2005-250438号公報の段落0080~0081及び段落0084におけるNo.9~No.12で記載された化合物、などが挙げられる。また、前記側鎖にエチレン性不飽和基を有するポリウレタン樹脂の合成には、上述したジオール化合物の他に、イソシアネート基と反応しない置換基を有するジオール化合物を併用することもできる。前記イソシアネート基と反応しない置換基を有するジオール化合物としては、特に制限はなく、目的に応じて適宜選択することができ、例えば、特開2005-250438号公報の段落0087~0088に記載された化合物、などが挙げられる。また、側鎖にエチレン性不飽和基を有するポリウレタン樹脂の合成には、上述したジオール化合物の他に、テトラカルボン酸二無水物をジオール化合物で開環させた化合物を併用することもできる。前記テトラカルボン酸二無水物をジオール化合物で開環させた化合物としては、特に制限はなく、目的に応じて適宜選択することができ、例えば、特開2005-250438号公報の段落0095~0101に記載された化合物、などが挙げられる。前記側鎖にエチレン性不飽和基を有するポリウレタン樹脂は、上記ジイソシアネート化合物及びジオール化合物を、非プロトン性溶媒中、それぞれの反応性に応じた活性の公知の触媒を添加し、加熱することにより合成される。合成に使用されるジイソシアネート及びジオール化合物のモル比Ma:Mbとしては、特に制限はなく、目的に応じて適宜選択することができ、1:1~1.2:1が好ましく、アルコール類又はアミン類等で処理することにより、分子量あるいは粘度といった所望の物性の生成物が、最終的にイソシアネート基が残存しない形で合成される。前記側鎖にエチレン性不飽和基を有するポリウレタン樹脂における導入量としては、特に制限はなく、目的に応じて適宜選択することができるが、エチレン性不飽和基当量としては、0.05mmol/g~3.00mmol/gが好ましく、0.5mmol/g~3.00mmol/gがより好ましく、1.50mmol/g~3.00mmol/gが特に好ましい。前記側鎖にエチレン性不飽和基を有するポリウレタン樹脂の重量平均分子量としては、特に制限はなく、目的に応じて適宜選択することができるが、3,000~50,000が好ましく、現像性の観点から3,000~30,000がより好ましい。前記側鎖にエチレン性不飽和基を有するポリウレタン樹脂としては、ポリマー末端、又は、主鎖にエチレン性不飽和基を有するものも好適に使用される。ポリマー末端、主鎖にエチレン性不飽和基を有することにより、更に、感光性組成物とエチレン性不飽和基を有するポリウレタン樹脂との間、又は側鎖にエチレン性不飽和基を有するポリウレタン樹脂間で架橋反応性が向上し、光硬化物強度が増す。ポリマー末端にエチレン性不飽和基を導入する方法としては、以下に示す方法がある。即ち、上述した側鎖にエチレン性不飽和基を有するポリウレタン樹脂の合成の工程での、ポリマー末端の残存イソシアネート基と、アルコール類又はアミン類等で処理する工程において、エチレン性不飽和基を有するアルコール類又はアミン類等を用いればよい。このような化合物としては、具体的には、先に、エチレン性不飽和基を有する単官能のアルコール又は単官能のアミン化合物として挙げられた例示化合物と同様のものを挙げることができる。なお、エチレン性不飽和基は、導入量の制御が容易で導入量を増やすことができ、また、架橋反応効率が向上するといった観点から、ポリマー末端よりもポリマー側鎖に導入されることが好ましい。導入されるエチレン性不飽和基を含む官能基としては、特に制限はなく、目的に応じて適宜選択することができるが、架橋硬化膜形成性の点で、メタクリロイル基、アクリロイル基、ビニルフェニル基が好ましく、メタクリロイル基、アクリロイル基がより好ましく、架橋硬化膜の形成性と生保存性との両立の点で、メタクリロイル基が特に好ましい。また、メタクリロイル基の導入量としては、特に制限はなく、目的に応じて適宜選択することができるが、エチレン性不飽和基当量としては、0.05mmol/g~3.00mmol/gが好ましく、0.5mmol/g~3.00mmol/gがより好ましく、1.5mmol/g~3.00mmol/gが特に好ましい。主鎖にエチレン性不飽和基を導入する方法としては、主鎖方向にエチレン性不飽和基を有するジオール化合物をポリウレタン樹脂の合成に用いる方法がある。前記主鎖方向にエチレン性不飽和基を有するジオール化合物としては、特に制限はなく、目的に応じて適宜選択することができ、例えばcis-2-ブテン-1,4-ジオール、trans-2-ブテン-1,4-ジオール、ポリブタジエンジオール、などが挙げられる。--iiカルボキシル基含有ポリウレタンとエチレン性不飽和基を有する化合物とを反応して得られるポリウレタン樹脂--前記iiのポリウレタン樹脂は、ジイソシアネートと、カルボン酸基含有ジオールとを必須成分とするカルボキシル基含有ポリウレタンと、分子中にエチレン性不飽和基を有する化合物とを反応して得られるポリウレタン樹脂である。目的に応じて、ジオール成分として、重量平均分子量300以下の低分子ジオールや重量平均分子量500以上の高分子ジオールを共重合成分として加えてもよい。また、前記iiポリウレタン樹脂としては、置換基を有していてもよい二価の脂肪族及び芳香族炭化水素のジイソシアネートと、C原子及びN原子のいずれかを介してCOOH基と2つのOH基を有するカルボン酸含有ジオールとを必須成分とした反応物であって、得られた反応物と、-COO-結合を介して分子中にエポキシ基とエチレン性不飽和基を有する化合物とを反応して得られるものであってもよい。また、前記iiポリウレタン樹脂としては、下記一般式1で示されるジイソシアネートと、下記一般式2-1~2-3で示されるカルボン酸基含有ジオールから選ばれた少なくとも1種とを必須成分とし、目的に応じて下記一般式3-1~3-5で示される重量平均分子量が800~3000の範囲にある高分子ジオールから選ばれた少なくとも1種との反応物であって、得られた反応物と、下記一般式4-1~4-16で示される分子中にエチレン性不飽和基を有する化合物とを反応して得られるものであってもよい。ただし、前記一般式1中、R1は、置換基例えば、アルキル基、アラルキル基、アリール基、アルコキシ基、ハロゲノ基のいずれかが好ましいを有していてもよい二価の脂肪族又は芳香族炭化水素を表す。必要に応じ、前記R1は、イソシアネート基と反応しない他の官能基、例えば、エステル基、ウレタン基、アミド基、ウレイド基のいずれかを有していてもよい。前記一般式2-1中、R2は、水素原子、置換基例えば、シアノ基、二トロ基、ハロゲン原子-F、-Cl、-Br、-I、-CONH2、-COOR6、-OR6、-NHCONHR6、-NHCOOR6、-NHCOR6、-OCONHR6、-CONHR6ここで、R6は、炭素数1~10のアルキル基、炭素数7~15のアラルキル基のいずれかを表す、などの各基が含まれるを有していてもよいアルキル基、アラルキル基、アリール基、アルコキシ基、又はアリーロキシ基を表す。これらの中でも、水素原子、炭素数1個~3個のアルキル基、炭素数6個~15個のアリール基が好ましい。前記一般式2-1及び2-2中、R3、R4及びR5は、それぞれ同一でも相異していてもよく、単結合、置換基例えば、アルキル基、アラルキル基、アリール基、アルコキシ基、ハロゲノ基の各基が好ましいを有していてもよい二価の脂肪族又は芳香族炭化水素を表す。これらの中でも、炭素数1~20個のアルキレン基、炭素数6~15個のアリーレン基が好ましく、炭素数1~8個のアルキレン基が更に好ましい。また、必要に応じ、前記R3、R4及びR5中にイソシアネート基と反応しない他の官能基、例えば、カルボニル基、エステル基、ウレタン基、アミド基、ウレイド基、エーテル基のいずれかを有していてもよい。なお、前記R2、R3、R4及びR5のうちの2個又は3個で環を形成してもよい。Arは置換基を有していてもよい三価の芳香族炭化水素を表し、炭素数6個~15個の芳香族基が好ましい。ただし、前記一般式3-1~3-3中、R7、R8、R9、R10及びR11は、それぞれ同一でもよいし、相異していてもよく、二価の脂肪族又は芳香族炭化水素を表す。前記R7、R9、R10及びR11は、それぞれ炭素数2個~20個のアルキレン基又は炭素数6個~15個のアリーレン基が好ましく、炭素数2個~10個のアルキレン又は炭素数6個~10個のアリーレン基がより好ましい。前記R8は、炭素数1個~20個のアルキレン基又は炭素数6個~15個のアリーレン基を表し、炭素数1個~10個のアルキレン又は炭素数6個~10個のアリーレン基がより好ましい。また、前記R7、R8、R9、R10及びR11中には、イソシアネート基と反応しない他の官能基、例えば、エーテル基、カルボニル基、エステル基、シアノ基、オレフィン基、ウレタン基、アミド基、ウレイド基、又はハロゲン原子などがあってもよい。前記一般式3-4中、R12は、水素原子、アルキル基、アリール基、アラルキル基、シアノ基又はハロゲン原子を表す。水素原子、炭素数1個~10個のアルキル基、炭素数6個~15個のアリール基、炭素数7個~15個のアラルキル、シアノ基又はハロゲン原子が好ましく、水素原子、炭素数1個~6個のアルキル及び炭素数6個~10個のアリール基がより好ましい。また、前記R12中には、イソシアネート基と反応しない他の官能基、例えば、アルコキシ基、カルボニル基、オレフィン基、エステル基又はハロゲン原子などがあってもよい。前記一般式3-5中、R13は、アリール基又はシアノ基を表し、炭素数6個~10個のアリール基又はシアノ基が好ましい。前記一般式3-4中、mは、2~4の整数を表す。前記一般式3-1~3-5中、n1、n2、n3、n4及びn5は、それぞれ2以上の整数を表し、2~100の整数が好ましい。前記一般式3-5中、n6は、0又は2以上の整数を示し、0又は2~100の整数が好ましい。ただし、前記一般式4-1~4-16中、R14は、水素原子又はメチル基を表し、R15は、炭素数1~10のアルキレン基を表し、R16は、炭素数1~10の炭化水素基を表す。pは、0又は1~10の整数を表す。前記、エチレン性不飽和基を有する化合物としては、感度の観点から、一般式4-1、4-2が好ましい。また、前記iiポリウレタン樹脂は、更に第5成分として、カルボン酸基非含有の低分子量ジオールを共重合させてもよく、該低分子量ジオールとしては、前記一般式3-1~3-5で表され、重量平均分子量が500以下のものである。該カルボン酸基非含有低分子量ジオールは、アルカリ溶解性が低下しない限りの範囲で添加することができる。前記iiポリウレタン樹脂としては、特に、前記一般式1で示されるジイソシアネートと、一般式2-1~2-3で示されるカルボン酸基含有ジオールから選ばれた少なくとも1種とを必須成分とし、目的に応じて、一般式3-1~3-5で示される重量平均分子量が800~3000の範囲にある高分子ジオールから選ばれた少なくとも1種や、一般式3-1~3-5で示される重量平均分子量が500以下のカルボン酸基非含有の低分子量ジオールとの反応物に、更に一般式4-1~4-16のいずれかで示される分子中に1個のエポキシ基と少なくとも1個のメタアクリル基を有する化合物を反応して得られる、酸価が20mgKOH/g~120mgKOH/gであるアルカリ可溶性光架橋性ポリウレタン樹脂が好適である。これらの高分子化合物は、単独で用いてもよいし、2種以上を併用してもよい。感光性組成物などの全固形分中に含まれる、前記酸変性エチレン性不飽和基含有ポリウレタン樹脂の含有量としては、2質量~30質量が好ましく、5質量~25質量がより好ましい。前記含有量が、2質量未満では硬化膜の高温時の十分な低弾性率が得られないことがあり、30質量を超えると現像性劣化や硬化膜の強靱性低下が起きることがある。前記カルボキシル基含有ポリウレタンの合成方法としては、上記ジイソシアネート化合物及びジオール化合物を非プロトン性溶媒中、それぞれの反応性に応じた活性の公知な触媒を添加し、加熱することにより合成される。使用するジイソシアネート及びジオール化合物のモル比は好ましくは、0.8:1~1.2:1であり、ポリマー末端にイソシアネート基が残存した場合、アルコール類又はアミン類等で処理することにより、最絡的にイソシアネート基が残存しない形で合成される。---ジイソシアネート---前記一般式1で示されるジイソシアネート化合物としては、特に制限はなく、目的に応じて適宜選択することができ、例えば、特開2007-2030号公報の段落0021に記載された化合物、などが挙げられる。---高分子量ジオール---前記一般式3-1~3-5で示される高分子量ジオール化合物としては、特に制限はなく、目的に応じて適宜選択することができ、例えば、特開2007-2030号公報の段落0022~0046に記載された化合物、などが挙げられる。---カルボン酸基含有ジオール---また、前記一般式2-1~2-3で表されるカルボキシル基を有するジオール化合物としては、特に制限はなく、目的に応じて適宜選択することができ、例えば、特開2007-2030号公報の段落0047に記載された化合物、などが挙げられる。--カルボン酸基非含有低分子量ジオール--前記カルボン酸基非含有低分子量ジオールとしては、特に制限はなく、目的に応じて適宜選択することができ、例えば、特開2007-2030号公報の段落0048に記載された化合物、などが挙げられる。前記カルボン酸基非含有ジオールの共重合量としては、低分子量ジオール中の95モル以下が好ましく、80以下がより好ましく、50以下が特に好ましい。前記共重合量が、95モルを超えると現像性のよいウレタン樹脂が得られないことがある。前記エチレン性不飽和基含有ポリウレタン樹脂の重量平均分子量としては、特に制限はなく、目的に応じて適宜選択することができるが、5,000~60,000が好ましく、5,000~50,000がより好ましく、5,000~30,000が特に好ましい。前記重量平均分子量が5,000未満であると、硬化膜の高温時の十分な低弾性率が得られないことがあり、60,000を超えると、塗布適性及び現像性が悪化することがある。なお、前記重量平均分子量は、例えば、高速GPC装置東洋曹達株式会社製、HLC-802Aを使用して、0.5質量のTHF溶液を試料溶液とし、カラムはTSKgelHZM-M1本を使用し、200μLの試料を注入し、前記THF溶液で溶離して、25°Cで屈折率検出器又はUV検出器検出波長254nmにより測定することができる。次に、標準ポリスチレンで較正した分子量分布曲線より重量平均分子量を求めた。前記エチレン性不飽和基含有ポリウレタン樹脂の酸価としては、特に制限はなく、目的に応じて適宜選択することができるが、20mgKOH/g~120mgKOH/gが好ましく、30mgKOH/g~110mgKOH/gがより好ましく、35mgKOH/g~100mgKOH/gが特に好ましい。前記酸価が、20mgKOH/g未満であると、現像性が不十分となることがあり、120mgKOH/gを超えると、現像速度が高すぎるため現像のコントロールが難しくなることがある。なお、前記酸価は、例えば、JISK0070に準拠して測定することができる。ただし、サンプルが溶解しない場合は、溶媒としてジオキサン又はテトラヒドロフランなどを使用する。-酸変性エチレン性不飽和基含有エポキシ樹脂-前記酸変性エチレン性不飽和基含有エポキシ樹脂としては、特に制限はなく、目的に応じて適宜選択することができ、例えば、特許第2877659号公報に記載された、1分子中に少なくとも2個以上のエポキシ基を有するエポキシ化合物aと1分子中に少なくとも2個以上の水酸基とエポキシ基と反応する水酸基以外の1個の反応基を有する化合物bとエチレン性不飽和基含有モノカルボン酸cの反応物Iと多塩基酸無水物dとの反応物である酸変性エチレン性不飽和基含有エポキシ樹脂、1分子中に少なくとも2個以上のエポキシ基を有するエポキシ化合物aと1分子中に少なくとも2個以上の水酸基とエポキシ基と反応する水酸基以外の1個の反応基を有する化合物bとエチレン性不飽和基含有モノカルボン酸cの反応物Iと多塩基酸無水物dとエチレン性不飽和基含有モノイソシアネートeとの反応物である酸変性エチレン性不飽和基含有エポキシ樹脂などが挙げられる。前記酸変性エチレン性不飽和基含有エポキシ樹脂は、市販品を用いることができる。前記酸変性エチレン性不飽和基含有エポキシ樹脂の市販品としては、例えば、ZAR-1035日本化薬社製などが挙げられる。-エチレン性不飽和基及びカルボキシル基を含有するアクリル樹脂-前記エチレン性不飽和基及びカルボキシル基を含有するアクリル樹脂としては、特に制限はなく、目的に応じて適宜選択することができ、例えば、メタアクリル酸エステルとエチレン性不飽和基を含有し且つ少なくとも1個の酸基を有する化合物とから得られた共重合体の一部の酸基にエポキシ基を有するメタアクリレートを付加させたアクリル樹脂が挙げられる。このようなアクリル樹脂としては、例えば、特開2009-86376号公報に記載された、メタアクリル酸エステルとエチレン性不飽和基を含有し且つ少なくとも1個の酸基を有する化合物とから得られた共重合体の一部の酸基にグリシジルメタアクリレートを付加させた変性共重合体などが挙げられる。前記エチレン性不飽和基及びカルボキシル基を含有するアクリル樹脂は、市販品を用いることができる。前記エチレン性不飽和基及びカルボキシル基を含有するアクリル樹脂の市販品としては、例えば、CyclomerPA200ダイセル化学社製などが挙げられる。-ポリイミド前駆体-前記ポリイミド前駆体としては、特に制限はなく、目的に応じて適宜選択することができ、例えば、特開2010-6946号公報に記載されたものなどが挙げられる。--樹脂の含有量--前記樹脂の前記感光性組成物における含有量としては、特に制限はなく、目的に応じて適宜選択することができるが、前記感光性組成物の固形分に対して、5質量~80質量が好ましく、20質量~75質量がより好ましく、30質量~70質量が特に好ましい。前記含有量が、5質量未満であると、耐クラック性が良好に保つことができないことがあり、80質量を超えると、耐熱性が低下することがある。一方、前記含有量が、5質量以上であれば、現像性、露光感度が良好となり、80質量以下であれば、感光層の粘着性が強くなりすぎることを防止できる。<光重合開始剤>前記光重合開始剤としては、前記重合性化合物の重合を開始する能力を有する限り、特に制限はなく、目的に応じて適宜選択することができるが、例えば、紫外線領域から可視の光線に対して感光性を有するものが好ましく、光励起された増感剤と何らかの作用を生じ、活性ラジカルを生成する活性剤であってもよく、モノマーの種類に応じてカチオン重合を開始させるような開始剤であってもよい。また、前記光重合開始剤は、波長約300nm~800nmの範囲内に少なくとも約50の分子吸光係数を有する成分を少なくとも1種含有していることが好ましい。前記波長は330nm~500nmがより好ましい。前記光重合開始剤としては、中性の光重合開始剤が用いられる。また、必要に応じてその他の光重合開始剤を含んでいてもよい。前記中性の光重合開始剤としては、特に制限はなく、目的に応じて適宜選択することができるが、少なくとも芳香族基を有する化合物であることが好ましく、ビスアシルホスフィンオキシド又はそのエステル類、アセトフェノン系化合物、ベンゾフェノン系化合物、ベンゾインエーテル系化合物、ケタール誘導体化合物、チオキサントン化合物であることがより好ましい。前記中性の光重合開始剤は、2種以上を併用してもよい。前記光重合開始剤としては、例えば、ビスアシルホスフィンオキシド又はそのエステル類、アセトフェノン系化合物、ベンゾフェノン系化合物、ベンゾインエーテル系化合物、ケタール誘導体化合物、チオキサントン化合物、オキシム誘導体、有機過酸化物、チオ化合物、などが挙げられる。これらの中でも、感光層の感度、保存性、及び感光層とプリント配線板形成用基板との密着性等の観点から、オキシム誘導体、ビスアシルホスフィンオキシド又はそのエステル類、アセトフェノン系化合物、ベンゾフェノン系化合物、ベンゾインエーテル系化合物、ケタール誘導体化合物、チオキサントン化合物、が好ましい。前記ビスアシルホスフィンオキシド、前記アセトフェノン系化合物、前記ベンゾフェノン系化合物、前記ベンゾインエーテル系化合物、前記ケタール誘導体化合物、前記チオキサントン化合物としては、例えば、特開2010-256399号公報の段落0042に記載されたビスアシルホスフィンオキシド、アセトフェノン系化合物、ベンゾフェノン系化合物、ベンゾインエーテル系化合物、ケタール誘導体化合物、チオキサントン化合物などが挙げられる。前記オキシム誘導体としては、例えば、特開2010-256399号公報の段落0043~0059に記載されたオキシム誘導体などが挙げられる。前記光重合開始剤は、1種単独で使用してもよく、2種以上を併用してもよい。前記光重合開始剤の前記感光性組成物における含有量としては、特に制限はなく、目的に応じて適宜選択することができるが、前記感光性組成物の固形分に対して、0.1質量~30質量が好ましく、0.5質量~20質量がより好ましく、0.5質量~15質量が特に好ましい。<重合性化合物>前記重合性化合物としては、特に制限はなく、目的に応じて適宜選択することができるが、例えば、エチレン性不飽和基を1つ以上有する化合物が好ましい。前記エチレン性不飽和基を含む官能基としては、例えば、アクリロイル基、メタクリロイル基、ビニルフェニル基、ビニルエーテル基、ビニルエステル基、アリル基、アリルエーテル基、アリルエステル基などが挙げられる。前記エチレン性不飽和基を1つ以上有する化合物としては、特に制限はなく、目的に応じて適宜選択することができるが、例えば、メタアクリル基を有するモノマーから選択される少なくとも1種が好適に挙げられる。前記メタアクリル基を有するモノマーとしては、特に制限はなく、目的に応じて適宜選択することができ、例えば、ポリエチレングリコールモノメタアクリレート、ポリプロピレングリコールモノメタアクリレート、フェノキシエチルメタアクリレート等の単官能アクリレートや単官能メタクリレート;ポリエチレングリコールジメタアクリレート、ポリプロピレングリコールジメタアクリレート、トリメチロールエタントリアクリレート、トリメチロールプロパントリアクリレート、トリメチロールプロパンジアクリレート、ネオペンチルグリコールジメタアクリレート、ペンタエリトリトールテトラメタアクリレート、ペンタエリトリトールトリメタアクリレート、ジペンタエリトリトールヘキサメタアクリレート、ジペンタエリトリトールペンタメタアクリレート、ヘキサンジオールジメタアクリレート、トリメチロールプロパントリアクリロイルオキシプロピルエーテル、トリアクリロイルオキシエチルイソシアヌレート、トリアクリロイルオキシエチルシアヌレート、グリセリントリメタアクリレート、トリメチロールプロパンやグリセリン、ビスフェノール等の多官能アルコールに、エチレンオキサイドやプロピレンオキサイドを付加反応した後でメタアクリレート化したもの、特公昭48-41708号、特公昭50-6034号、特開昭51-37193号等の各公報に記載されているウレタンアクリレート類;特開昭48-64183号、特公昭49-43191号、特公昭52-30490号等の各公報に記載されているポリエステルアクリレート類;エポキシ樹脂とメタアクリル酸の反応生成物であるエポキシアクリレート類等の多官能アクリレートやメタクリレートなどが挙げられる。これらの中でも、トリメチロールプロパントリメタアクリレート、ペンタエリトリトールテトラメタアクリレート、ジペンタエリトリトールヘキサメタアクリレート、ジペンタエリトリトールペンタメタアクリレートが特に好ましい。前記重合性化合物の前記感光性組成物における含有量としては、特に制限はなく、目的に応じて適宜選択することができるが、前記感光性組成物の固形分に対して、5質量~50質量が好ましく、10質量~40質量がより好ましい。前記含有量が5質量以上であれば、現像性、露光感度が良好となり、50質量以下であれば、感光層の粘着性が強くなりすぎることを防止できる。<熱架橋剤>前記熱架橋剤としては、特に制限はなく、目的に応じて適宜選択することができ、前記感光性フィルムを用いて形成される感光層の硬化後の膜強度を改良するために、現像性等に悪影響を与えない範囲で、例えば、エポキシ化合物例えば、1分子内に少なくとも2つのオキシラン基を有するエポキシ化合物、1分子内に少なくとも2つのオキセタニル基を有するオキセタン化合物を用いることができ、特開2007-47729号公報に記載されているようなオキシラン基を有するエポキシ化合物、β位にアルキル基を有するエポキシ化合物、オキセタニル基を有するオキセタン化合物、ポリイソシアネート化合物、ポリイソシアネート及びその誘導体のイソシアネート基にブロック剤を反応させて得られる化合物などが挙げられる。また、前記熱架橋剤として、メラミン誘導体を用いることができる。該メラミン誘導体としては、例えば、メチロールメラミン、アルキル化メチロールメラミンメチロール基を、メチル、エチル、ブチル等でエーテル化した化合物等が挙げられる。これらは1種単独で使用してもよいし、2種以上を併用してもよい。これらの中でも、保存安定性が良好で、感光層の表面硬度あるいは硬化膜の膜強度自体の向上に有効である点で、アルキル化メチロールメラミンが好ましく、ヘキサメチル化メチロールメラミンが特に好ましい。前記熱架橋剤の前記感光性組成物固形分中の含有量は、1質量~50質量が好ましく、3質量~30質量がより好ましい。前記含有量が、1質量以上であれば、硬化膜の膜強度が向上され、50質量以下であれば、現像性、露光感度が良好となる。前記エポキシ化合物としては、例えば、特開2010-256399号公報の段落0071~0074に記載されたエポキシ化合物などが挙げられる。前記ポリイソシアネート化合物としては、例えば、特開2010-256399号公報の段落0075~0076に記載されたポリイソシアネート化合物などが挙げられる。前記メラミン誘導体としては、例えば、特開2010-256399号公報の段落0077に記載されたメラミン誘導体などが挙げられる。<その他の成分>前記その他の成分としては、特に制限はなく、目的に応じて適宜選択することができ、例えば、フィラー、熱硬化促進剤、熱重合禁止剤、可塑剤、着色剤着色顔料あるいは染料などが挙げられ、更に基材表面への密着促進剤及びその他の助剤類例えば、導電性粒子、充填剤、消泡剤、難燃剤、レベリング剤、剥離促進剤、酸化防止剤、香料、表面張力調整剤、連鎖移動剤などを併用してもよい。これらの成分を適宜含有させることにより、目的とする感光性フィルムの安定性、写真性、膜物性などの性質を調整することができる。前記フィラーについては、例えば特開2008-250074号公報の段落0098~0099に詳細に記載されている。前記熱重合禁止剤については、例えば特開2008-250074号公報の段落0101~0102に詳細に記載されている。前記熱硬化促進剤については、例えば特開2008-250074号公報の段落0093に詳細に記載されている。前記可塑剤については、例えば特開2008-250074号公報の段落0103~0104に詳細に記載されている。前記着色剤については、例えば特開2008-250074号公報の段落0105~0106に詳細に記載されている。前記密着促進剤については、例えば特開2008-250074号公報の段落0107~0109に詳細に記載されている。感光性フィルム本発明の感光性フィルムは、少なくとも、支持体と、該支持体上に本発明の感光性組成物からなる感光層を有してなり、更に必要に応じてその他の層を有してなる。-支持体-前記支持体としては、特に制限はなく、目的に応じて適宜選択することができるが、前記感光層を剥離可能であり、かつ光の透過性が良好であるものが好ましく、更に表面の平滑性が良好であることがより好ましい。前記支持体は、合成樹脂製で、かつ透明であるものが好ましく、例えば、ポリエチレンテレフタレート、ポリエチレンナフタレート、ポリプロピレン、ポリエチレン、三酢酸セルロース、二酢酸セルロース、ポリメタアクリル酸アルキルエステル、ポリメタアクリル酸エステル共重合体、ポリ塩化ビニル、ポリビニルアルコール、ポリカーボネート、ポリスチレン、セロファン、ポリ塩化ビニリデン共重合体、ポリアミド、ポリイミド、塩化ビニル酢酸ビニル共重合体、ポリテトラフロロエチレン、ポリトリフロロエチレン、セルロース系フィルム、ナイロンフィルム等の各種のプラスチックフィルムが挙げられ、これらの中でも、ポリエチレンテレフタレートが特に好ましい。これらは、1種単独で使用してもよく、2種以上を併用してもよい。前記支持体の厚みは、特に制限はなく、目的に応じて適宜選択することができるが、例えば、2μm~150μmが好ましく、5μm~100μmがより好ましく、8μm~50μmが特に好ましい。前記支持体の形状としては、特に制限はなく、目的に応じて適宜選択することができるが、長尺状が好ましい。前記長尺状の支持体の長さは、特に制限はなく、例えば、10~20,000mの長さのものが挙げられる。-感光層-前記感光層は、感光性組成物からなる層であれば、特に制限はなく、目的に応じて適宜選択することができる。また、前記感光層の積層数としては、特に制限はなく、目的に応じて適宜選択することができ、例えば、1層であってもよいし、2層以上であってもよい。前記感光層の形成方法としては、前記支持体の上に、本発明の前記感光性組成物を、水又は溶剤に溶解、乳化又は分散させて感光性組成物溶液を調製し、該溶液を直接塗布し、乾燥させることにより積層する方法が挙げられる。前記感光性組成物溶液の溶剤としては、特に制限はなく、目的に応じて適宜選択することができ、例えば、メタノール、エタノール、ノルマル-プロパノール、イソプロパノール、ノルマル-ブタノール、セカンダリーブタノール、ノルマル-ヘキサノール等のアルコール類;アセトン、メチルエチルケトン、メチルイソブチルケトン、シクロヘキサノン、ジイソブチルケトン等のケトン類;酢酸エチル、酢酸ブチル、酢酸-ノルマル-アミル、硫酸メチル、プロピオン酸エチル、フタル酸ジメチル、安息香酸エチル、及びメトキシプロピルアセテート等のエステル類;トルエン、キシレン、ベンゼン、エチルベンゼン等の芳香族炭化水素類;四塩化炭素、トリクロロエチレン、クロロホルム、1,1,1-トリクロロエタン、塩化メチレン、モノクロロベンゼン等のハロゲン化炭化水素類;テトラヒドロフラン、ジエチルエーテル、エチレングリコールモノメチルエーテル、エチレングリコールモノエチルエーテル、1-メトキシ-2-プロパノール等のエーテル類;ジメチルホルムアミド、ジメチルアセトアミド、ジメチルスルホオキサイド、スルホラン等が挙げられる。これらは、1種単独で使用してもよいし、2種以上を併用してもよい。また、公知の界面活性剤を添加してもよい。前記塗布の方法としては、特に制限はなく、目的に応じて適宜選択することができ、例えば、スピンコーター、スリットスピンコーター、ロールコーター、ダイコーター、カーテンコーター等を用いて、前記支持体に直接塗布する方法が挙げられる。前記乾燥の条件としては、各成分、溶媒の種類、使用割合等によっても異なるが、通常60°C~110°Cの温度で30秒間~15分間程度である。前記感光層の厚みとしては、特に制限はなく、目的に応じて適宜選択することができるが、例えば、1μm~100μmが好ましく、2μm~50μmがより好ましく、4μm~40μmが特に好ましい。<その他の層>前記その他の層としては、特に制限はなく、目的に応じて適宜選択することができ、例えば、保護フィルム、熱可塑性樹脂層、バリア層、剥離層、接着層、光吸収層、表面保護層等の層が挙げられる。前記感光性フィルムは、これらの層を1種単独で有していてもよいし、2種以上を有していてもよい。<<保護フィルム>>前記感光性フィルムは、前記感光層上に保護フィルムを形成してもよい。前記保護フィルムとしては、例えば、前記支持体に使用されるもの、紙、ポリエチレン、ポリプロピレンがラミネートされた紙、などが挙げられ、これらの中でも、ポリエチレンフィルム、ポリプロピレンフィルムが好ましい。前記保護フィルムの厚みは、特に制限はなく、目的に応じて適宜選択することができるが、例えば、5μm~100μmが好ましく、8μm~50μmがより好ましく、10μm~30μmが特に好ましい。前記支持体と保護フィルムとの組合せ支持体/保護フィルムとしては、例えば、ポリエチレンテレフタレート/ポリプロピレン、ポリエチレンテレフタレート/ポリエチレン、ポリ塩化ビニル/セロフアン、ポリイミド/ポリプロピレン、ポリエチレンテレフタレート/ポリエチレンテレフタレートなどが挙げられる。また、支持体及び保護フィルムの少なくともいずれかを表面処理することにより、層間接着力を調整することができる。前記支持体の表面処理は、前記感光層との接着力を高めるために施されてもよく、例えば、下塗層の塗設、コロナ放電処理、火炎処理、紫外線照射処理、高周波照射処理、グロー放電照射処理、活性プラズマ照射処理、レーザ光線照射処理などを挙げることができる。また、前記支持体と前記保護フィルムとの静摩擦係数は、0.3~1.4が好ましく、0.5~1.2がより好ましい。前記静摩擦係数が、0.3以上であれば、滑り過ぎによって、ロール状にした場合に巻ズレが発生することを防止でき、1.4以下であれば、良好なロール状に巻くことができる。前記感光性フィルムは、例えば、円筒状の巻芯に巻き取って、長尺状でロール状に巻かれて保管されることが好ましい。前記長尺状の感光性フィルムの長さは、特に制限はなく、例えば、10m~20,000mの範囲から適宜選択することができる。また、ユーザーが使いやすいようにスリット加工し、100m~1,000mの範囲の長尺体をロール状にしてもよい。なお、この場合には、前記支持体が一番外側になるように巻き取られることが好ましい。また、前記ロール状の感光性フィルムをシート状にスリットしてもよい。保管の際、端面の保護、エッジフュージョンを防止する観点から、端面にはセパレーター特に防湿性のもの、乾燥剤入りのものを設置することが好ましく、また梱包も透湿性の低い素材を用いることが好ましい。前記保護フィルムは、前記保護フィルムと前記感光層との接着性を調整するために表面処理してもよい。前記表面処理は、例えば、前記保護フィルムの表面に、ポリオルガノシロキサン、弗素化ポリオレフィン、ポリフルオロエチレン、ポリビニルアルコール等のポリマーからなる下塗層を形成させる。該下塗層の形成は、前記ポリマーの塗布液を前記保護フィルムの表面に塗布した後、30°C~150°Cで1~30分間乾燥させることにより形成させることができる。前記乾燥の際の温度は50°C~120°Cが特に好ましい。感光性積層体本発明の感光性積層体は、少なくとも基体と、前記基体上に設けられた感光層と、有してなり、目的に応じて適宜選択されるその他の層を積層してなる。前記感光層は、上述の製造方法で作製された前記感光性フィルムから転写されたものであり、上述と同様の構成を有する。<基体>前記基体は、感光層が形成される被処理基体、又は本発明の感光性フィルムの少なくとも感光層が転写される被転写体となるもので、特に制限はなく、目的に応じて適宜選択することができ、例えば、表面平滑性の高いものから凸凹のある表面を持つものまで任意に選択できる。板状の基体が好ましく、いわゆる基板が使用される。具体的には、公知のプリント配線板製造用の基板プリント基板、ガラス板ソーダガラス板など、合成樹脂性のフィルム、紙、金属板などが挙げられる。<感光性積層体の製造方法>前記感光性積層体の製造方法として、本発明の感光性フィルムにおける少なくとも感光層を加熱及び加圧の少なくともいずれかを行いながら転写して積層する方法が挙げられる。感光性積層体の製造方法は、前記基体の表面に本発明の感光性フィルムを加熱及び加圧の少なくともいずれかを行いながら積層する。なお、前記感光性フィルムが前記保護フィルムを有する場合には、該保護フィルムを剥離し、前記基体に前記感光層が重なるようにして積層するのが好ましい。前記加熱温度は、特に制限はなく、目的に応じて適宜選択することができ、例えば、15°C~180°Cが好ましく、60°C~140°Cがより好ましい。前記加圧の圧力は、特に制限はなく、目的に応じて適宜選択することができ、例えば、0.1MPa~1.0MPaが好ましく、0.2MPa~0.8MPaがより好ましい。前記加熱の少なくともいずれかを行う装置としては、特に制限はなく、目的に応じて適宜選択することができ、例えば、ラミネータ例えば、大成ラミネータ株式会社製、VP-II、ニチゴーモートン株式会社製、VP130などが好適に挙げられる。本発明の感光性フィルム及び前記感光性積層体は、高精細な永久パターン保護膜、層間絶縁膜、及びソルダーレジストパターンなどを効率よく形成可能である。したがって、電子材料分野における高精細な永久パターンの形成用として広く用いることができ、特に、プリント基板の永久パターン形成用に好適に用いることができる。永久パターン形成方法本発明の永久パターン形成方法は、露光工程を少なくとも含み、更に、必要に応じて適宜選択した現像工程等のその他の工程を含む。<露光工程>前記露光工程は、本発明の感光性積層体における感光層に対し、露光を行う工程である。本発明の感光性積層体については上述の通りである。前記露光の対象としては、前記感光性積層体における感光層である限り、特に制限はなく、目的に応じて適宜選択することができ、例えば、上述のように、基材上に感光性フィルムを加熱及び加圧の少なくともいずれかを行いながら積層して形成した積層体に対して行われることが好ましい。前記露光としては、特に制限はなく、目的に応じて適宜選択することができ、デジタル露光、アナログ露光等が挙げられる。<その他の工程>前記その他の工程としては、特に制限はなく、目的に応じて適宜選択することができ、例えば、基材の表面処理工程、現像工程、硬化処理工程、ポスト露光工程などが挙げられる。<<現像工程>>前記現像としては、前記感光層の未露光部分を除去することにより行われる。前記未硬化領域の除去方法としては、特に制限はなく、目的に応じて適宜選択することができ、例えば、現像液を用いて除去する方法などが挙げられる。前記現像液としては、特に制限はなく、目的に応じて適宜選択することができ、例えば、アルカリ性水溶液、水系現像液、有機溶剤などが挙げられる。これらの中でも、弱アルカリ性の水溶液が好ましい。該弱アルカリ水溶液の塩基成分としては、例えば、水酸化リチウム、水酸化ナトリウム、水酸化カリウム、炭酸リチウム、炭酸ナトリウム、炭酸カリウム、炭酸水素リチウム、炭酸水素ナトリウム、炭酸水素カリウム、リン酸ナトリウム、リン酸カリウム、ピロリン酸ナトリウム、ピロリン酸カリウム、硼砂などが挙げられる。前記弱アルカリ性の水溶液のpHとしては、特に制限はなく、目的に応じて適宜選択することができるが、8~12が好ましく、9~11がより好ましい。前記弱アルカリ性の水溶液としては、例えば、0.1質量~5質量の炭酸ナトリウム水溶液又は炭酸カリウム水溶液などが挙げられる。前記現像液の温度は、前記感光層の現像性に合わせて適宜選択することができるが、例えば、約25°C~40°Cが好ましい。前記現像液は、界面活性剤、消泡剤、有機塩基例えば、エチレンジアミン、エタノールアミン、テトラメチルアンモニウムハイドロキサイド、ジエチレントリアミン、トリエチレンペンタミン、モルホリン、トリエタノールアミン等や、現像を促進させるため有機溶剤例えば、アルコール類、ケトン類、エステル類、エーテル類、アミド類、ラクトン類等などと併用してもよい。また、前記現像液は、水又はアルカリ水溶液と有機溶剤を混合した水系現像液であってもよく、有機溶剤単独であってもよい。<<硬化処理工程>>前記硬化処理工程は、前記現像工程が行われた後、形成されたパターンにおける感光層に対して硬化処理を行う工程である。前記硬化処理工程としては、特に制限はなく、目的に応じて適宜選択することができるが、例えば、全面露光処理、全面加熱処理などが好適に挙げられる。前記全面露光処理の方法としては、例えば、前記現像後に、前記永久パターンが形成された前記積層体上の全面を露光する方法が挙げられる。該全面露光により、前記感光層を形成する感光性組成物中の樹脂の硬化が促進され、前記永久パターンの表面が硬化される。前記全面露光を行う装置としては、特に制限はなく、目的に応じて適宜選択することができるが、例えば、超高圧水銀灯などのUV露光機が好適に挙げられる。前記全面加熱処理の方法としては、前記現像の後に、前記永久パターンが形成された前記積層体上の全面を加熱する方法が挙げられる。該全面加熱により、前記永久パターンの表面の膜強度が高められる。前記全面加熱における加熱温度は、120°C~250°Cが好ましく、120°C~200°Cがより好ましい。該加熱温度が120°C以上であれば、加熱処理によって膜強度が向上し、250°C以下であれば、前記感光性組成物中の樹脂の分解が生じ、膜質が弱く脆くなることを防止できる。前記全面加熱における加熱時間は、10分間~120分間が好ましく、15分間~60分間がより好ましい。前記全面加熱を行う装置としては、特に制限はなく、公知の装置の中から、目的に応じて適宜選択することができ、例えば、ドライオーブン、ホットプレート、IRヒーターなどが挙げられる。前記永久パターンの形成方法が、保護膜、層間絶縁膜、及びソルダーレジストパターンの少なくともいずれかを形成する永久パターン形成方法である場合には、プリント配線板上に前記永久パターン形成方法により、永久パターンを形成し、更に、以下のように半田付けを行うことができる。即ち、前記現像により、前記永久パターンである硬化層が形成され、前記プリント配線板の表面に金属層が露出される。該プリント配線板の表面に露出した金属層の部位に対して金メッキを行った後、半田付けを行う。そして、半田付けを行った部位に、半導体や部品などを実装する。このとき、前記硬化層による永久パターンが、保護膜あるいは絶縁膜層間絶縁膜、ソルダーレジストとしての機能を発揮し、外部からの衝撃や隣同士の電極の導通が防止される。プリント基板本発明のプリント基板は、少なくとも基体と、前記永久パターン形成方法により形成された永久パターンと、を有してなり、更に、必要に応じて適宜選択した、その他の構成を有する。その他の構成としては、特に制限はなく、目的に応じて適宜選択することができ、例えば、基材と前記永久パターン間に、更に絶縁層が設けられたビルドアップ基板などが挙げられる。以下、実施例を挙げて本発明をより具体的に説明するが、本発明は、これらの実施例に何ら制限されるものではない。なお、以下の合成例において、DMFはN,N-ジメチルホルムアミドを意味し、THFは、テトラヒドロフランを意味する。合成例1<化合物a-1の合成>室温、窒素雰囲気下にて、9,10-ジヒドロ-9-オキサ-10-ホスファフェナントレン10-オキシド21.62g、100mmolのDMF溶液600mLに炭酸セシウム97.75g、300mmol、及びテトラn-ブチルアンモニウムアイオダイド110.81g、300mmolを撹拌しながら添加した。室温にて1時間撹拌した後、反応混合物に4-ビニルベンジルクロリド45.79g、300mmolを加え、室温にて12時間撹拌した。得られた反応物を水800mLに加え、酢酸エチルで抽出し、得られた有機層を分離した後、飽和塩化ナトリウム水溶液で洗浄し、硫酸ナトリウムを加えて乾燥させた。溶媒を留去し、シリカゲルカラムクロマトグラフィー溶媒:へキサン/酢酸エチル8/1vol/volにより精製し、下記化合物a-118.28g、55.0mmolを得た。合成例2<化合物a-2の合成>2,6-ジフェニルフェノール25g、102mmolと塩化亜鉛0.27g、1.98mmolの混合物を窒素気流下にて撹拌しながら200°Cまで加熱し、三塩化リン17.4g、127mmolを1時間かけて滴下添加し、更に30分後に三塩化リン2g、14.6mmolを滴下添加した。200°C、窒素気流下にて2時間撹拌した後、反応物を室温まで冷却させ、過剰の三塩化リンを減圧留去させた。残留物を減圧蒸留0.1mmHg、190°Cして下記化合物M-127g、86.9mmolを得た。得られた化合物M-127g、86.9mmolをトルエン50mLに溶解させ、そこへ水1.6g、88.8mmolを室温にて1時間かけて滴下添加した。1時間加熱還流した後、残留している塩酸ガス除去のため、窒素を吹き込みながらさらに2時間加熱還流した。反応物を室温まで冷却後、得られた白色の沈殿物をろ別し、真空乾燥させ、下記化合物M-224.1g、82.5mmolを得た。得られた化合物M-223.4g、80.0mmolのDMF溶液550mLに炭酸セシウム78.2g、240mmol、テトラn-ブチルアンモニウムアイオダイドTBAI88.65g、240mmolを撹拌しながら添加した。室温にて1時間撹拌した後、反応混合物に4-ビニルベンジルクロリド36.63g、240mmolを加え、室温にて12時間撹拌した。得られた反応物を水700mLに加え、酢酸エチルで抽出し、得られた有機層を分離した後、飽和塩化ナトリウム水溶液で洗浄し、硫酸ナトリウムを加えて乾燥させた。溶媒を留去し、シリカゲルカラムクロマトグラフィー溶媒:へキサン/酢酸エチル8/1vol/volにより精製し、下記化合物a-215.0g、36.7mmolを得た。合成例3<化合物b-1の合成>4-ビニルフェノール2.63g、21.9mmol、m-クレゾール7.12g、65.8mmol、及び炭酸セシウム57.17g、175.5mmolをTHF200mLに加え、0°Cにて撹拌しながらヘキサクロロシクロトリフォスファゼン5.00g、14.4mmolのTHF溶液20mLを滴下添加した。滴下終了後、徐々に50°Cまで昇温させ、3時間撹拌した。得られた反応物を水に加え、酢酸エチルで抽出し、得られた有機層を分離した後、飽和塩化ナトリウム水溶液で洗浄し、硫酸ナトリウムを加えて乾燥させた。溶媒を留去し、シリカゲルカラムクロマトグラフィー溶媒:へキサン/酢酸エチル3/1vol/volにより精製し、下記化合物b-110.5gを得た。合成例4<化合物b-2の合成>4-ビニルフェノール13.18g、109.7mmol、m-クレゾール11.86g、109.7mmol、及び炭酸セシウム142.92g、438.6mmolをTHF500mLに加え、0°Cにて撹拌しながらヘキサクロロシクロトリフォスファゼン12.50g、36.0mmolのTHF溶液50mLを滴下添加した。滴下終了後、徐々に50°Cまで昇温させ、3時間撹拌した。得られた反応物を水に加え、酢酸エチルで抽出し、得られた有機層を分離した後、飽和塩化ナトリウム水溶液で洗浄し、硫酸ナトリウムを加えて乾燥させた。溶媒を留去し、シリカゲルカラムクロマトグラフィー溶媒:へキサン/酢酸エチル3/1vol/volにより精製し、下記化合物b-227.2gを得た。合成例5<化合物b-3の合成>4-ビニルフェノール13.18g、109.7mmol、3-メトキシフェノール13.62g、109.7mmol、及び炭酸セシウム142.92g、438.6mmolをTHF500mLに加え、0°Cにて撹拌しながらヘキサクロロシクロトリフォスファゼン12.50g、36.0mmolのTHF溶液50mLを滴下添加した。滴下終了後、徐々に50°Cまで昇温させ、3時間撹拌した。得られた反応物を水に加え、酢酸エチルで抽出し、得られた有機層を分離した後、飽和塩化ナトリウム水溶液で洗浄し、硫酸ナトリウムを加えて乾燥させた。溶媒を留去し、シリカゲルカラムクロマトグラフィー溶媒:へキサン/酢酸エチル3/1vol/volにより精製し、下記化合物b-327.9gを得た。合成例6<化合物c-1の合成>クロロリン酸ジフェニル8.06g、30mmol、及び4-ビニルフェノール3.84g、32mmolを溶解したTHF溶液50mLを、0°Cに冷却し、トリエチルアミン4.55g、45mmolを滴下添加した。室温に昇温し、6時間撹拌した。得られた反応物を水に加え、酢酸エチルで抽出し、得られた有機層を分離した後、飽和塩化ナトリウム水溶液で洗浄し、硫酸ナトリウムを加えて乾燥させた。溶媒を留去し、シリカゲルカラムクロマトグラフィー溶媒:へキサン/酢酸エチル5/1vol/volにより精製し、下記化合物c-18.77g、24.9mmolを得た。合成例7<化合物c-2の合成>ジクロロリン酸フェニル6.33g、30mmol、4-ビニルフェノール3.84g、32mmol、及びアニリン2.98g、32mmolを溶解したTHF溶液100mLを、0°Cに冷却し、トリエチルアミン9.10g、90mmolを滴下添加した。室温に昇温し、6時間撹拌した。得られた反応物を水に加え、酢酸エチルで抽出し、得られた有機層を分離した後、飽和塩化ナトリウム水溶液で洗浄し、硫酸ナトリウムを加えて乾燥させた。溶媒を留去し、シリカゲルカラムクロマトグラフィー溶媒:へキサン/酢酸エチル2/1vol/volにより精製し、化合物c-29.28gを得た。合成例8<化合物c-3の合成>ジクロロリン酸フェニル6.33g、30mmol、4-ビニルフェノール3.84g、32mmol、及び4-ヒドロキシ安息香酸メチル4.86g、32mmolを溶解したTHF溶液100mLを、0°Cに冷却し、トリエチルアミン9.10g、90mmolを滴下添加した。室温に昇温し、6時間撹拌した。得られた反応物を水に加え、酢酸エチルで抽出し、得られた有機層を分離した後、飽和塩化ナトリウム水溶液で洗浄し、硫酸ナトリウムを加えて乾燥させた。溶媒を留去し、シリカゲルカラムクロマトグラフィー溶媒:へキサン/酢酸エチル4/1vol/volにより精製し、下記化合物c-310.46gを得た。合成例9<エチレン性不飽和基含有ポリウレタン樹脂の合成>コンデンサー、及び撹拌機を備えた500mLの3つ口丸底フラスコ内に、リンゴ酸2.41g0.018モル、2,2-ビスヒドロキシメチルプロピオン酸DMPA5.23g0.039モル、グリセロールモノメタクリレート17.78g0.111モルをシクロヘキサノン74mLに溶解した。これに、4,4-ジフェニルメタンジイソシアネートMDI30.03g0.12モル、ヘキサメチレンジイソシアネートHMDI5.05g0.03モル、2,6ジ-t-ブチルヒドロキシトルエン0.1g、及び触媒として、商品名:ネオスタンU-600日東化成株式会社製、無機ビスマス0.2gを添加し、75°Cにて、5時間加熱撹拌した。その後、メチルアルコール9.61mLにて希釈して30分間撹拌し、165gの下記式で表されるエチレン性不飽和基含有ポリウレタン樹脂溶液固形分45質量を得た。得られたエチレン性不飽和基含有ポリウレタン樹脂溶液は、固形分酸価が68mgKOH/gであり、ゲルパーミエーションクロマトグラフィーGPCにて測定した重量平均分子量ポリスチレン標準が6,500であり、エチレン性不飽和基当量が1.83mmol/gであった。前記酸価は、JISK0070に準拠して測定した。ただし、エチレン性不飽和基含有ポリウレタン樹脂が溶解しない場合は、溶媒としてジオキサン又はテトラヒドロフランなどを使用した。前記重量平均分子量は、高速GPC装置東洋曹達工業株式会社製HLC-802Aを使用して、0.5質量のTHF溶液を試料溶液とし、カラムはTSKgelHZM-M1本を使用し、200μLの試料を注入し、前記THF溶液で溶離して、25°Cで屈折率検出器あるいはUV検出器検出波長254nmにより測定した。前記エチレン性不飽和基当量は、臭素価をJISK2605に準拠して測定することにより求めた。ただし、前記式中、a4は49.7質量、b4は8.3質量、c4は8.6質量、d4は29.4質量、e4は4.0質量である。実施例1-感光性組成物溶液の組成-合成例9のエチレン性不飽和基含有ポリウレタン樹脂の溶液固形分40質量に調整110.38質量部化合物a-125質量部着色顔料:HELIOGENBLUED7086BASF社製0.07質量部着色顔料:PariotolYellowD0960BASF社製0.02質量部重合性化合物:DCP-A共栄社化学株式会社製18.07質量部開始剤:IRG907チバスペシャリティケミカル株式会社製1.97質量部増感剤:DETX-S日本化薬株式会社製0.02質量部反応助剤:EAB-F保土ヶ谷化学化株式会社製0.07質量部硬化剤:メラミン和光純薬工業株式会社製0.54質量部熱架橋剤:エポトートYDF-170新日鐵化学株式会社製9.85質量部塗布助剤:メガファックF-780F大日本インキ化学工業株式会社製、3質量メチルエチルケトン溶液0.23質量部シクロヘキサノン溶媒33.78質量部-感光性フィルムの製造-支持体としての厚み16μmのポリエチレンテレフタレートフィルム東レ株式会社製、16FB50上に、上記の組成からなる感光性組成物溶液を塗布し、乾燥させて、前記支持体上に厚み38μmの感光層を形成した。前記感光層上に、保護層として、厚み20μmのポリプロピレンフィルム王子特殊紙株式会社製、アルファンE-200を積層し、感光性フィルムを製造した。-基体への積層-前記基体として、銅張積層板スルーホールなし、銅厚み12μmの表面に化学研磨処理を施して調製した。該銅張積層板上に、前記感光性フィルムの感光層が前記銅張積層板に接するようにして前記感光性フィルムにおける保護フィルムを剥がしながら、真空ラミネータニチゴーモートン株式会社製、VP130を用いて積層させ、前記銅張積層板と、前記感光層と、前記ポリエチレンテレフタレートフィルム支持体とがこの順に積層された積層体を調製した。圧着条件は、真空引きの時間40秒間、圧着温度70°C、圧着圧力0.2MPa、加圧時間10秒間とした。前記得られた積層体について、以下に示す方法で、レジストパターンを形成した。-露光工程-前記調製した積層体における感光層に対し、ポリエチレンテレフタレートフィルム支持体側から、所定のパターンを有する青紫色レーザ露光によるパターン形成装置を用いて、405nmのレーザ光を、所定のパターンが得られるようにエネルギー量40mJ/cm2を照射し露光し、前記感光層の一部の領域を硬化させた。-現像工程-室温にて10分間静置した後、前記積層体からポリエチレンテレフタレートフィルム支持体を剥がし取り、銅張積層板上の感光層の全面に、アルカリ現像液として、1質量炭酸ナトリウム水溶液を用い、30°Cにて60秒間、0.18MPa1.8kgf/cm2の圧力でスプレー現像し、未露光の領域を溶解除去した。その後、水洗し、乾燥させ、永久パターンを形成した。-硬化処理工程-前記永久パターンが形成された積層体の全面に対して、150°Cで1時間、加熱処理を施し、永久パターンの表面を硬化し、膜強度を高め、試験板を作製した。<評価>以下の評価を行った。結果を表1に示す。-難燃性-難燃性は、ULUnderwriterLaboratoriesInc.耐炎性試験規格UL-94に類似した方法により行った。具体的方法を以下に示す。厚み18μmの銅箔をポリイミド基材に積層したフレキシブルプリント配線板用基板新日鉄化学株式会社製、商品名エスパネックスMBシリーズをエッチングし銅箔を取り除くことにより、厚み12.5μmのポリイミド基材を得た。このポリイミド基材の片面に上記の感光性組成物溶液を塗布し、乾燥させて、前記ポリイミド基材上に厚み38μmの感光層を形成した。該感光層に回路基板用露光機EXM-1172オーク製作所製を用いて、100mJ/cm2で全面露光し、続いて、150°Cで1時間加熱処理ポストベークをして硬化層を得た後に、1.3cm×12.5cmの大きさにカットすることにより、難燃性試験用サンプルを得た。得られた難燃性試験用サンプルをクランプで吊るし、20mmの炎を3秒間接炎した後、消炎する時間t1を計測した。引き続いて再度20mmの炎を3秒間接炎した後、消炎する時間t2を計測した。t1とt2の合計時間を燃焼時間とした。燃焼時間を下記評価基準により、評価した。評価基準◎:燃焼時間が5秒以下のサンプル○:燃焼時間が5秒を超え10秒以下のサンプル×:燃焼時間が10秒を超えるサンプルNOT:完全に燃え尽きてしまうサンプル-耐めっき浴汚染性---評価用めっき浴の建浴--厚み18μmの銅箔をポリイミド基材に積層したフレキシブルプリント配線板用基板新日鉄化学株式会社製、商品名エスパネックスMBシリーズをエッチングし銅箔を取り除くことにより、厚み12.5μmのポリイミド基材を得た。このポリイミド基材の片面に上記の感光性組成物溶液を塗布し、乾燥させて、前記ポリイミド基材上に厚み38μmの感光層を形成した。該感光層に回路基板用露光機EXM-1172オーク製作所製を用いて、100mJ/cm2で全面露光し、続いて、150°Cで1時間加熱処理ポストベークをして硬化させ、評価用フィルムを得た。該評価用フィルム250mm×330mm2枚を20mm角に切り、重ならないようにして80°Cの水1Lに6時間浸漬させた。この水1Lを用いて、Niめっき浴を建浴した。--基準用めっき浴の建浴--純水を用いて基準用めっき浴Niめっき浴を建浴した。--めっき--試験板の永久パターンを脱脂し表面の粗化を行った後、硫酸パラジウムを添加して触媒付加を行った。次に、永久パターンを、70°Cの前記評価用めっき浴に40分間浸漬してめっき処理を行った。また、別途、同面積の永久パターンを70°Cの前記基準用めっき浴に40分間浸漬してめっき処理を行った。それぞれのめっき処理について、めっきが付着した厚みを測定し、評価用めっき浴を用いた場合のめっき付着厚みについて、下記基準により評価した。[評価基準]○:評価用めっき浴を用いためっき処理のめっき付着厚みが、基準用めっき浴を用いためっき処理のめっき付着厚みの80以上×:評価用めっき浴を用いためっき処理のめっき付着厚みが、基準用めっき浴を用いためっき処理のめっき付着厚みの80未満<ブリードアウト>永久パターンが形成された試験板を40°Cで一週間放置したものの表面層永久パターンを顕微鏡倍率:200倍で観察し、下記評価基準で評価した。評価基準○:表面が白化しておらず、かつ結晶物が析出していない。×:表面が白化、又は結晶物が析出している。<耐折性>18μmの厚みの銅箔をポリイミド基材厚み25μmに積層したフレキシブルプリント配線板用基板新日鉄化学株式会社製、商品名エスパネックスMBシリーズにドライフィルムレジストをラミネートし、200mJ/cm2で露光した後、0.15MPa/90sの条件で現像、エッチングすることにより、L/S=100/100μmの銅箔ラインパターンを作製した。そこで得られた銅箔ラインパターン付きポリイミド基材に作製した感光層を銅箔ラインパターン側にラミネートし、1,000mJ/cm2で露光することにより評価用積層体を得た。得られた評価用積層体のラインパターン側を外側にして、180°折り曲げた際の折り曲げた部分の状態を目視、及び顕微鏡倍率:200倍により観察し、下記基準で評価した。評価基準○:クラックの発生なし△:フィルムの端部のみクラックの発生あり×:曲げた部分全体にわたってクラックの発生あり実施例2~12、比較例1~3実施例1において、樹脂の種類、難燃剤の種類、及び難燃剤の含有量感光性組成物にの固形分に対する難燃剤の含有量質量を表1に記載の樹脂の種類、難燃剤の種類、及び難燃剤の含有量感光性組成物の固形分に対する難燃剤の含有量質量に代えた以外は、実施例1と同様にして、感光性組成物溶液、感光性フィルム、試験板を作製した。実施例1と同様にして、評価を行った。結果を表1に示す。表1中、難燃剤添加率は、感光性組成物の固形分に対する難燃剤の含有量質量である。ポリウレタン樹脂は、合成例9で合成したエチレン性不飽和基含有ポリウレタン樹脂を表す。エポキシ樹脂は、ZAR-2036H日本化薬社製、酸変性エチレン性不飽和基含有エポキシ樹脂を表す。表1中、比較化合物1~3は、それぞれ以下の化合物である。"